ГЕМАТИТОВЫЕ ПИГМЕНТЫ

1. Гематитовый пигмент, имеющий
i) аспектное соотношение AR ниже 1,5, предпочтительно ниже 1,3, наиболее предпочтительно ниже 1,2,
ii) значение а* согласно CIELAB ≥28,5, в частности от 29 до 33,
iii) значение b* согласно CIELAB ≤71% от значения а* согласно CIELAB, предпочтительно ≤70% от значения а* согласно CIELAB,
iv) значение L* согласно CIELAB ≥39, в частности от 40 до 43, предпочтительно от 40 до 41.
2. Гематитовый пигмент по п. 1, имеющий средний размер частиц в интервале от 100 до 600 нм.
3. Гематитовый пигмент по п. 1, имеющий содержание фосфора ниже 1 мас.%.
4. Гематитовый пигмент по п. 1, имеющий содержание кремния ниже 1 мас.%.
5. Гематитовый пигмент по одному из пп. 1-4, имеющий содержание хрома <0,5 мас.%.
6. Способ получения гематитового пигмента по п. 1, включающий стадии:
а) суспендирования пигмента, содержащего гетит, и фосфата щелочного металла в воде, причем пигмент, содержащий гетит, имеет аспектное соотношение AR ниже 1,5, предпочтительно ниже 1,3, наиболее предпочтительно ниже 1,2,
b) выделения твердых веществ из суспензии со стадии а) и
c) обработки выделенных твердых веществ со стадии b) в присутствии кислорода при температуре от 750 до 1000°С.
7. Способ по п. 6, где пигмент, содержащий гетит, как применяется на а) состоит более чем из 90 мас.%, предпочтительно более чем из 95 мас.%, в частности более чем из 98 мас.%, более предпочтительно более чем из 99,5 мас.% гетита или смеси гетита и гематита.
8. Способ по п. 6, где пигмент, содержащий гетит, содержит гетит в качестве единственного оксида железа или содержит смесь гетита и гематита в качестве оксида железа, причем массовое соотношение гетита и гематита в указанной смеси составляет от 1000 : 1 до 1 : 1000, предпочтительно от 10 : 1000 до 400 : 1000.
9. Способ по п. 6, где пигмент, содержащий гетит, содержит смесь гетита и гематита в качестве оксида железа, причем массовое соотношение гетита и гематита в указанной смеси составляет от 1000 : 300, в частности от 1000 : 1 до 1000 : 100, более предпочтительно от 1000 : 1 до 1000 : 50.
10. Способ по п. 6, где пигмент, содержащий гетит, содержит гетит или смесь гетита и гематита в качестве оксида железа, причем параметр доли интенсивности XRD гематита для пика спектра порошковой рентгеновской дифракции при 33,0°<2 тета <33,5° с Cu Kα-излучением с интенсивностью, включающей вклад гематита, составляет менее 95%, в частности от 30 до менее 90%.
11. Способ по п. 6, где пигмент, содержащий гетит, как применяется на стадии а), имеет дельта b*<0,6, предпочтительно <0,5, как определено после измельчения согласно описанному способу.
12. Способ по одному из пп. 6-11, где пигмент, содержащий гетит, как применяется на стадии а), имеет аспектное соотношение AR ниже 1,5, предпочтительно ниже 1,3, наиболее предпочтительно ниже 1,2.
13. Способ по одному из пп. 6-11, где пигмент, содержащий гетит, как применяется на стадии а), получают согласно способу, включающему стадии:
a1) растворения нитрата железа (III) в воде,
а2) обработки раствора, полученного на стадии a1), при температуре в интервале от 55 до 65°С, в частности в течение 10 ч или более,
а3) выделения гетита из суспензии, полученной на стадии а2),
а4) суспендирования выделенного гетита со стадии а3) в воде, и
а5) обработки суспензии со стадии а4) гидротермически при температуре от 120 до 300°С, при автогенном давлении, в частности в течение 1 часа или более.
14. Применение гематитового пигмента по одному из пп. 1-5 для окрашивания продуктов промышленности производства чернил, красок, покрытий, строительных материалов, пластмассовой и бумажной промышленности, в пищевых продуктах, в печных лаках или рулонных покрытиях, в гранулах песка, силикатном кирпиче, эмалях и керамических глазурях, а также в продуктах фармацевтической промышленности, особенно в таблетках.